(57)【要約】【課題】酸による高重合度セルロースエーテルの解重合において、酸以外の添加物を必要とせず、外観の黄色みが改善され、かつ長期の保存安定性に優れる低重合度セルロースエーテルの製造方法を提供する。【解決手段】高重合度セルロースエーテルを酸により解重合して低重合度セルロースエーテル混合物を得る工程であって、前記解重合の間又は前記解重合の終了後に紫外線を照射する工程と、前記低重合度セルロースエーテル混合物中の酸を中和する工程とを少なくとも含む低重合度セルロースエーテルの製造方法を提供する。【選択図】なし【特許請求の範囲】
【請求項１】
高重合度セルロースエーテルを酸により解重合して低重合度セルロースエーテル混合物を得る工程であって、前記解重合の間又は前記解重合の終了後に紫外線を照射する工程と、
前記低重合度セルロースエーテル混合物中の酸を中和する工程と
を少なくとも含む低重合度セルロースエーテルの製造方法。
【請求項２】
上記紫外線の積算照射量が、前記高重合度セルロースエーテル１ｇあたり５０Ｊ以上である請求項１に記載の低重合度セルロースエーテルの製造方法。
【請求項３】
前記高重合度セルロースエーテルの２０℃における２質量％水溶液の粘度に対する前記高重合度セルロースエーテルと前記低重合度セルロースエーテルとの２０℃における２質量％水溶液の粘度の差の割合である、前記解重合による粘度低下率が、６０〜９９．９％である請求項１又は請求項２に記載の低重合度セルロースエーテルの製造方法。
【請求項４】
前記高重合度セルロースエーテルが、アルキルセルロース、ヒドロキシアルキルセルロース、又はヒドロキシアルキルアルキルセルロースである請求項１〜３のいずれか１項に記載の低重合度セルロースエーテルの製造方法。
【発明の詳細な説明】
【技術分野】
【０００１】
本発明は、低重合度セルロースエーテルの製造方法に関する。
【背景技術】
【０００２】
低重合度セルロースエーテルは、錠剤等の固形製剤においてフィルムコーティング等に用いられている。このようなフィルムコーティングは、薬剤の不快な味をマスキングするとともに、含有される薬剤を変性させないようにしたり、服用後の消化器官中での溶出挙動を制御するためのものである。
そして、フィルムコーティングは錠剤の最外面に施されるものであるから、製剤時の着色のし易さ及び服用時の視覚的感覚を考慮すると、フィルムコーティングに使用される
低重合度セルロースエーテルは純白に仕上がっていることが望ましい。
【０００３】
低重合度セルロースエーテルは、常法により製造された高重合度セルロースエーテルを、コーティングしやすいように解重合することにより得られる。
広く用いられている方法では、高重合度セルロースエーテルを低重合度セルロースエーテルに解重合するために酸を用いる。しかし、このような方法では解重合後の低重合度セルロースエーテルが解重合前の高重合度セルロースエーテルに比べ黄色みを帯びてしまう（黄変）ことが知られている（特許文献１）。
【０００４】
低重合度セルロースエーテルの黄変を抑える方法としては、高重合度セルロースエーテルを塩化水素ガス又は他のハロゲン化水素ガス等の酸と接触させ解重合し、解重合生成物の黄変を二酸化硫黄ガスで抑制する方法（特許文献２）、解重合をアルコール類等の希釈剤中で行う方法（特許文献３）、コーティング層を有するフィルムコーティング製剤に、紫外線を含む光を照射し、該製剤の黄変を抑制する方法（特許文献４）等が挙げられる。
【先行技術文献】
【特許文献】
【０００５】
【特許文献１】特表２００３−５０３５５７号公報
【特許文献２】特開昭５２−１５２９８５号公報
【特許文献３】特表２００９−５４００９８号公報
【特許文献４】特開昭６３−１８５９３２号公報
【発明の概要】
【発明が解決しようとする課題】
【０００６】
しかし、特許文献２の方法では、解重合生成物に二酸化硫黄を接触させることにより、硫黄含有化合物由来の新たな副生成物が生成してしまうため、特に医薬用途に不適である。
また、特許文献３の方法では、解重合をイソプロピルアルコール等の希釈剤中で行うため、解重合後の低重合度セルロースエーテルから希釈剤を分離する工程が必要となり、生産効率上好ましくないばかりでなく、希釈剤が残存する可能性がある。
更に、特許文献４の方法では、紫外線の照射によりセルロースエーテルを含む製剤の白度は改良されるが、長期間の保存中にセルロースエーテルが再度黄変してしまい、保存安定性が悪いという課題があった。
これらのことから、酸による高重合度セルロースエーテルの解重合において、酸以外の添加物を必要とせず、外観の黄色みが改善され、かつ長期の保存安定性に優れる低重合度セルロースエーテルの製造方法が求められていた。
【課題を解決するための手段】
【０００７】
本発明者らは、上記目的を達成するために鋭意検討した結果、黄変が少なく、かつ長期間の保存による外観の変化が少ない低重合度セルロースエーテルが得られることを見出し、本発明をなすに至った。
本発明によれば、高重合度セルロースエーテルを酸により解重合して低重合度セルロースエーテル混合物を得る工程であって、前記解重合の間又は前記解重合の終了後に紫外線を照射する工程と、前記低重合度セルロースエーテル混合物中の酸を中和する工程とを少なくとも含む低重合度セルロースエーテルの製造方法が提供される。なお、高重合度セルロースエーテルは解重合前のセルロースエーテルを意味し、低重合度セルロースエーテルは解重合後のセルロースエーテルを意味する。
【発明の効果】
【０００８】
本発明によれば、高重合度セルロースエーテルについて酸による解重合を行った後も、黄変が少なく、かつ長期保存による外観の変化が少ない、低重合度セルロースエーテルを得ることができる。
【発明を実施するための形態】
【０００９】
高重合度セルロースエーテルは、置換基の導入により水への溶解性が改善された水溶性セルロースエーテルであり、非イオン性セルロースエーテルであるアルキルセルロース、ヒドロキシアルキルセルロース、ヒドロキシアルキルアルキルセルロース、イオン性セルロースエーテルであるカルボキシアルキルセルロース等が挙げられる。
【００１０】
アルキルセルロースとしては、メトキシ基（ＤＳ）が１．０〜２．２のメチルセルロース、エトキシ基（ＤＳ）が２．０〜２．６のエチルセルロースが挙げられる。ヒドロキシアルキルセルロースとしては、ヒドロキシエトキシ基（ＭＳ）が０．０５〜３．０のヒドロキシエチルセルロース、ヒドロキシプロポキシ基（ＭＳ）が０．０５〜３．３のヒドロキシプロピルセルロース等が挙げられる。
ヒドロキシアルキルアルキルセルロースとしては、メトキシ基（ＤＳ）が１．０〜２．２、ヒドロキシエトキシ基（ＭＳ）が０．１〜０．６のヒドロキシエチルメチルセルロース、メトキシ基（ＤＳ）が１．０〜２．２、ヒドロキシプロポキシ基（ＭＳ）が０．１〜０．６のヒドロキシプロピルメチルセルロース、エトキシ基（ＤＳ）が１．０〜２．２、ヒドロキシエトキシ基（ＭＳ）が０．１〜０．６のヒドロキシエチルエチルセルロース等が挙げられる。
また、カルボキシアルキルセルロースとしては、カルボキシメトキシ基（ＤＳ）が０．２〜２．２のカルボキシメチルセルロース等が挙げられる。
なお、ＤＳは置換度（Ｄｅｇｒｅｅｏｆ Ｓｕｂｓｔｉｔｕｔｉｏｎ）を表し、セルロースのグルコース環単位当たり、アルコキシ基で置換された水酸基の平均個数をいう。ＭＳは、置換モル数（Ｍｏｌａｒ  Ｓｕｂｓｔｉｔｕｔｉｏｎ）を表し、セルロースのグルコース環単位当たりに付加したヒドロキシアルコキシ基の平均モル数をいう。
これらアルコキシ基及びヒドロキシアルコキシ基の平均置換度の測定方法としては、第１７改正日本薬局方のメチルセルロースに関する分析方法が挙げられる。
【００１１】
高重合度セルロースエーテルの２０℃における２質量％水溶液の粘度は、好ましくは２０ｍＰａ・ｓを超え、より好ましくは５０〜３０００ｍＰａ・ｓ、更に好ましくは１００〜２０００ｍＰａ・ｓ、特に好ましくは５００〜１８００ｍＰａ・ｓである。
高重合度（解重合前）及び低重合度（解重合後）セルロースエーテルの２０℃における２質量％水溶液の粘度の測定は、粘度が６００ｍＰａ・ｓ以上の場合はＪＩＳ  Ｚ８８０３に従いＢ型粘度計を用いて測定することができ、粘度が６００ｍＰａ・ｓ未満の場合はＪＩＳ  Ｋ２２８３−１９９３に従い、ウベローデ型粘度計を用いて測定することができる。
【００１２】
高重合度セルロースエーテルの一般的な製造方法として、まず、パルプにアルカリ金属水酸化物水溶液を接触させて得られるアルカリセルロースと、エーテル化剤を反応させる。アルカリ金属水酸化物とエーテル化剤を併存させてアルカリセルロースの生成と同時にエーテル化剤と反応させても良いし、アルカリセルロースの生成後にエーテル化剤を加えて反応させても良い。アルカリ金属水酸化物に特に制限はないが、経済的な観点から水酸化ナトリウムが好ましい。また、高重合度セルロースエーテルを製造するのに有用なエーテル化剤は特に制限されないが、例えば、塩化メチル等のハロゲン化アルキル、酸化エチレン、酸化プロピレン等が挙げられる。その後、必要に応じて精製、必要に応じて乾燥、必要に応じて粉砕し、高重合度セルロースエーテルを得ることができる。
【００１３】
精製方法及び精製に用いる装置は、特に制限されることはないが、コスト面を考慮した場合、好ましくは水、より好ましくは熱水（好ましくは８５℃〜１００℃）を用いて洗浄する。なお、洗浄に供されるセルロースエーテルは熱水中ではゲル化するため、熱水に不溶である。
乾燥方法及び乾燥に用いる装置は、特に制限されることはないが、乾燥時の高重合度セルロースエーテル温度は、黄変が少ない低重合度セルロースエーテルを得る観点から、４０〜８０℃であることが好ましい。
【００１４】
粉砕方法や粉砕に用いられる装置は、特に制限されることはないが、黄変が少ない低重合度セルロースエーテルを得る観点から、短時間で粉砕できる粉砕方式が好ましい。短時間で粉砕できる粉砕機は、例えば、ターボミル（ターボ工業社製）、ビクトリーミル（ホソカワミクロン社製）といった衝撃粉砕機が挙げられる。
【００１５】
必要に応じて行う粉砕後の高重合度セルロースエーテルを酸により解重合して低重合度セルロースエーテル混合物を得る。解重合に用いる酸としては、水溶液とした場合にプロトンを供与するものであれば、気体、液体の別、溶液の状態及び種類を問わないが、一般には塩化水素ガス、その水溶液又はそのアルコール溶液を用いるのが好ましい。塩化水素水溶液を用いる場合の水溶液の濃度は、好ましくは１〜４５質量％、より好ましくは５〜４０質量％のものを用いることができる。
添加する酸の質量は、低重合度セルロースエーテルの粘度を制御する観点から、高重合度セルロースエーテルに対して、好ましくは、酸として０．１〜３．０質量％、より好ましくは０．１５〜１．５質量％である。
【００１６】
解重合時の反応器の内温は、低重合度セルロースエーテルの粘度を制御する観点から、好ましくは４０〜１３０℃、より好ましくは５０〜１１０℃、更に好ましくは６０〜９０℃である。
解重合処理時間は、解重合後の低重合度セルロースエーテルが所望の水溶液粘度になれば特に限定されないが、０．１〜４時間の範囲で行われることが好ましい。
【００１７】
本発明では、酸による解重合の間又は解重合終了後に紫外線を照射することにより、黄変の少ない低重合度セルロースエーテルを得ることができる。ここで、酸による解重合の間とは、酸による解重合が進行している間の意味であり、好ましくは酸を加えた後に系内を加熱している間を言う。また、酸による解重合終了後とは、酸により所望の解重合を得た後の意味であり、好ましくは系内の加熱を終了した後を言う。
【００１８】
セルロースエーテルに照射する紫外線の波長としては、黄変の少ない低重合度セルロースエーテルを得る観点から、好ましくは１００〜４００ｎｍ、より好ましくは１００〜３８０ｎｍの波長を用いることができる。光源としては、紫外域の分光強度が大きいものが好ましいが、特に限定されることはない。具体的な光源としては、例えば、低圧水銀ランプ、高圧水銀ランプ、キセノンランプ等が挙げられる。
【００１９】
酸による解重合の間にセルロースエーテルに紫外線を照射する場合は、解重合の間に、反応器内部もしくは外部に設置した光源より紫外線を照射する方法が挙げられる。外部に設置した光源から紫外線を照射する場合、用いる反応器の材質としては、黄変が少ない低重合度セルロースエーテルを得る観点から、石英ガラス等、紫外線透過率の高いものを用いることが好ましい。また、黄変が少ない低重合度セルロースエーテルを得る観点から、解重合の間は紫外線の照射を継続することが好ましく、セルロースエーテルに均一に紫外線が照射されることが好ましい。
【００２０】
酸による解重合終了後に低重合度セルロースエーテルに紫外線を照射する場合は、解重合終了後の反応物を反応器から取り出し、これに紫外線を照射する。紫外線の照射方法は、例えば、ベルトコンベア上に解重合終了後の反応物を置いて光の下を通過させる方法、コーティングパン等の容器中に入れた解重合終了後の反応物に紫外線を照射しながら回転させる方法等が挙げられるが、解重合終了後の反応物に均一に紫外線が照射されるようにすれば、特に限定されることはない。
【００２１】
紫外線の積算照射量は、好ましくは解重合の対象となる出発高重合セルロースエーテル１ｇあたり５０Ｊ以上である。５０Ｊ未満である場合、黄変が少ない低重合度セルロースエーテルが得られない可能性がある。積算照射量の上限は、紫外線照射後の低重合度セルロースエーテルが所望の白色度になれば特に制限されないが、前記セルロースエーテル１ｇあたり３００Ｊ以下であることが好ましい。ここで、積算照射量とは、紫外線強度（ｍＷ/ｃｍ２）に照射時間（秒）を乗ずることで求められる。
【００２２】
酸による解重合及び紫外線の照射により得られた低重合度セルロースエーテル水溶液は、重炭酸ソーダ、炭酸ソーダ等のアルカリにより中和される。中和後の低重合度セルロースエーテルの２０℃における２質量％水溶液のｐＨは、好ましくは６．０〜８．０、より好ましくは６．５〜７．５である。紫外線照射後に中和することにより、黄変が少なく、かつ長期保存による外観の変化が少ない、低重合度セルロースエーテルが得られる。
【００２３】
解重合後の粘度低下率は、特に限定されないが、黄変が少ない低重合度セルロースエーテルを得る観点から、好ましくは６０〜９９．９％、より好ましくは８０〜９９．９％、更に好ましくは９５〜９９．９％である。ここで、解重合後の粘度低下率とは、高重合度（解重合前）セルロースエーテルの２０℃における２質量％水溶液の粘度に対する高重合度（解重合前）セルロースエーテルと低重合度（解重合後）セルロースエーテルとの２０℃における２質量％水溶液の粘度の差の比、すなわち、２０℃における２質量％水溶液の粘度に関して（解重合前の粘度−解重合後の粘度）／解重合前の粘度で定義される。
【実施例】
【００２４】
以下に、実施例、参考例および比較例により本発明を詳細に説明するが、本発明は以下の実施例に限定されるものではない。
実施例１
常法により製造された、２０℃における２質量％水溶液の粘度が１,２４０ｍＰａ・ｓである高重合度ヒドロキシプロピルメチルセルロース（メトキシ基（ＤＳ）１．８９、ヒドロキシプロピル基（ＭＳ）０．２４）に、１４質量％の塩酸を塩化水素換算でヒドロキシプロピルメチルセルロースに対し０．４質量％となるように添加した。これを石英ガラス製反応器に仕込み、内温８０℃となるように温調して解重合反応を開始した。反応開始と同時に、反応器上部２０ｃｍの距離に設置した高圧水銀ランプ（セン特殊光源社製ＨＬ１００Ｇ型）（ランプ先端からの距離２０ｃｍにおける紫外線強度１５０ｍＷ／ｃｍ２、照射面積２８ｃｍ２）を用いて紫外線を照射した。解重合反応は９０分間行い、この間紫外線の照射を継続した。このとき、紫外線の積算照射量は２２，６８０Ｊであり、セルロースエーテル１ｇあたりの紫外線照射量は９４．５Ｊであった。解重合反応終了後、重炭酸ソーダを加えて中和し、低重合度ヒドロキシプロピルメチルセルロースを得た。得られた低重合度ヒドロキシプロピルメチルセルロースを第１７改正日本薬局方の測定方法に基づき測定すると、２０℃、２質量％水溶液の粘度は３．０ｍＰａ・ｓ、ｐＨは６．７であった。酸による解重合による粘度低下率は｛１−（３．０／１２４０）｝×１００＝９９．８％だった。
解重合後の低重合度ヒドロキシプロピルメチルセルロースの粉末黄色度をＳＭカラーコンピュータＳＭ−４（スガ試験機社製）により測定したところ、７．４であった。
解重合後の低重合度ヒドロキシプロピルメチルセルロースは、低温恒温恒湿機（いすゞ製作所製ＴＰＡＶ１２０-２０型）を用いて、４０℃、７５％ＲＨ条件下で１ヶ月間静置し、１週間ごとに粉末黄色度を測定した。結果を表１に示す。
【００２５】
実施例２
実施例１で用いたと同じ高重合度ヒドロキシプロピルメチルセルロースに、１４質量％の塩酸を塩化水素換算でヒドロキシプロピルメチルセルロースに対し０．４質量％となるように添加した。これを石英ガラス製反応器に仕込み、内温８０℃となるように温調して解重合反応を９０分間行った。解重合反応終了後、反応物をシャーレに展開し、シャーレ上部２０ｃｍの距離に設置した実施例１に記載の装置により紫外線を９０分間照射した。この間反応物は３０分おきに撹拌し、反応物の上下を入れ替えた。このとき、紫外線の積算照射量は２２，６８０Ｊであり、セルロースエーテル１ｇあたりの紫外線照射量は９４．５Ｊであった。紫外線を９０分間照射した後、重炭酸ソーダを加えて中和し、低重合度ヒドロキシプロピルメチルセルロースを得た。得られた低重合度ヒドロキシプロピルメチルセルロースを第１７改正日本薬局方の測定方法に基づき測定すると、２０℃、２質量％水溶液の粘度は３．０ｍＰａ・ｓ、ｐＨは６．６であった。酸による解重合による粘度低下率は｛１−（３．０／１２４０）｝×１００＝９９．８％だった。
また粉末黄色度を実施例１に記載の方法により測定したところ７．０だった。
解重合後の低重合度ヒドロキシプロピルメチルセルロースは、実施例１に記載の装置を用い、４０℃、７５％ＲＨ条件下で１ヶ月間静置し、１週間ごとに粉末黄色度を測定した。結果を表１に示す。
【００２６】
比較例１
原料として実施例１で用いたと同じ高重合度ヒドロキシプロピルメチルセルロースを用い、高圧水銀ランプによる紫外線の照射を行わなかったこと以外は実施例１と同様の方法により解重合反応を行った。得られた低重合度ヒドロキシプロピルメチルセルロースを第１７改正日本薬局方の測定方法に基づき測定すると、２０℃、２質量％水溶液の粘度は３．１ｍＰａ・ｓ、ｐＨは６．８であった。酸による解重合による粘度低下率は｛１−（３．１／１２４０）｝×１００＝９９．８％だった。得られた低重合度ヒドロキシプロピルメチルセルロースの粉末黄色度を実施例１に記載の方法により測定したところ、９．６であった。
解重合後の低重合度ヒドロキシプロピルメチルセルロースは、実施例１に記載の装置を用い、４０℃、７５％ＲＨ条件下で約１ヶ月間静置し、１週間ごとに粉末黄色度を測定した。結果を表１に示す。
【００２７】
参考例１
実施例１で用いたと同じ高重合度ヒドロキシプロピルメチルセルロースに、１４質量％の塩酸を塩化水素換算でヒドロキシプロピルメチルセルロースに対し０．４質量％となるように添加した。これを石英ガラス製反応器に仕込み、内温８０℃となるように温調して解重合反応を９０分間行った。解重合反応終了後、重炭酸ソーダを加えて中和した。解重合後の低重合度ヒドロキシプロピルメチルセルロースの２０℃における２質量％水溶液のｐＨは７．０であった。中和後、反応物をシャーレに展開し、シャーレ上部２０ｃｍに設置した実施例１に記載の装置により紫外線を９０分間照射した。このとき、紫外線の積算照射量は２２，６８０Ｊであり、セルロースエーテル１ｇあたりの紫外線照射量は９４．５Ｊであった。反応物は３０分ごとに撹拌し、上下を入れ替えた。
得られた低重合度ヒドロキシプロピルメチルセルロースを第１７改正日本薬局方の測定方法に基づき測定すると、２０℃、２質量％水溶液の粘度は３．０ｍＰａ・ｓだった。酸による解重合による粘度低下率は｛１−（３．０／１２４０）｝×１００＝９９．８％だった。得られた低重合度ヒドロキシプロピルメチルセルロースの粉末黄色度を実施例１に記載の方法により測定したところ、６．８であった。
解重合後の低重合度ヒドロキシプロピルメチルセルロースは、実施例１に記載の装置を用い、４０℃、７５％ＲＨ条件下で１ヶ月間静置し、１週間ごとに粉末黄色度を測定した。結果を表１に示す。
【００２８】
【表１】
2018059099.tif 000002